FR 2721252 A1 19951222 FR 9407486 A 19940617 VITRAGE FEUILLETE A FAIBLE TANSMISSION ENERGETIQUE POUR VEHICULE DE TRANSPORT. La présente invention concerne un vitrage feuilleté pour véhicule de transport, et plus particulièrement un vitrage feuilleté à faible transmission énergétique pouvant être utilisé en tant que toit ou pavillon de véhicule automobile, ou encore en tant que vitrage latéral ou lunette arrière. Les constructeurs automobiles proposent de plus en plus d'équiper leurs véhicules de toit en verre. Ce toit en verre donne plus de lumière à l'habitacle et procure notamment l'impression de rouler à ciel ouvert. La surface vitrée du toit et plus généralement la surface vitrée de l'ensemble du véhicule a en outre tendance à augmenter de plus en plus sur les nouveaux modèles. Cette augmentation de la surface pose plusieurs problèmes. Un des problèmes est le réchauffement accru de l'habitacle du à l'effet de serre en cas de fort ensoleillement. Un autre problème concerne les propriétés de résistance mécanique de l'habitacle, en particulier le maintien de la rigidité de l'habitacle du véhicule. Se pose également le problème de la sécurité en cas d' accident, notamment de l'éjection à travers les vitrages latéraux, la lunette arrière et aussi le toit en verre. Pour réduire l'effet de serre on a déjà proposé d'après la publication EP 0 452 207 un vitrage, utilisé notamment en tant que toit ouvrant de véhicule automobile, formé à partir d'un verre coloré dans la masse qui présente pour une épaisseur de 3,85 mm un facteur de transmission lumineuse globale sous illuminant A (TLA) égal ou inférieur à environ 20 % et un facteur de transmission énergétique globale (TE) inférieur ou égal à environ 1 2 %. Ce vitrage utilisé sous forme monolithique est satisfaisant en terme de confort thermique. Néanmoins, il ne procure pas une solution satisfaisante aux autres problèmes évoqués. Pour résoudre à la fois le problème de l'effet de serre, le problème du maintien des propriétés mécaniques, notamment de la rigidité de l'habitacle du véhicule, et les problèmes de sécurité, I'invention propose un vitrage feuilleté comprenant au moins une feuille de verre teinté dans la masse et au moins une feuille en matière plastique contenant un agent absorbant le rayonnement UV, la ou les feuille(s) de verre et la ou les feuille(s) de matière plastique étant sélectionnées pour obtenir un facteur de transmission lumineuse TLA inférieur à 60 % et un facteur de transmission énergétique TE tel que le rapport TLA/TE soit supérieur à 1, ainsi qu'un facteur de transmission dans les UV (TUV) inférieur à 0,5 %, I'épaisseur totale du vitrage étant comprise entre 2,5 et 8 mm. La structure feuilletée selon l'invention outre ses caractéristiques optiques et thermiques présente des propriétés mécaniques de résistance aux chocs et à la pénétration, ou encore des propriétés d'anti-éjection en cas d'accident. Elle assure aussi le maintien de la rigidité de l'habitacle. Dans une forme de réalisation du vitrage feuilleté selon l'invention, celuici est constitué de deux feuilles de verre et d'une feuille intercalaire. Dans cette forme de réalisation, une ou de préférence les deux feuilles de verre sont obtenues à partir d'un verre silico-sodo-calcique teinté dans sa masse notamment par des oxydes de fer, ce verre possédant notamment des propriétés d'absorption du rayonnement IR, et plus généralement une fonctionalité anti-solaire. Ce verre teinté peut être un verre dont des formulations sont décrites par exemple dans le document EP-A- 0 353 140. Ce verre contient des oxydes de fer dans des proportions de 0,55 à 0,95 % en poids de Fe203 total et de 0,11 à 0,22 % en poids de FeO conduisant à un rapport FeO/Fe203 total de 0,19 à 0,35. Ce verre présente un facteur de transmission TLA élevé, généralement supérieur à 70 %, et son rapport TLA/TE est très avantageusement supérieur à 1,3. Pour obtenir la transmission lumineuse recherchée selon l'invention, inférieure à 60 %, ces feuilles de verre sont associées à au moins une feuille intercalaire teintée, en particulier une feuille de polyvinylbutyral (PVB) teintée, et qui en outre contient au moins un agent absorbant les U.V afin de procurer un facteur TUV inférieur à 0,5 % et de préférence inférieur à 0,1 % pour le vitrage.Une feuille de PVB convenable est par exemple une feuille commercialisée sous l'appellation SAFLEX par la sociéte MONSANTO ou encore une feuille de PVB commercialisée sous l'appellation BUTACITE par la société DU PONT DE NEMOURS. Les feuilles de PVB convenables présentent un facteur TLA inférieur à 60 % et un facteur TE tel que le rapport TLA/TE du vitrage soit supérieur à 1. En variante, on peut utiliser en tant que feuille de verre teintée au moins une feuille de verre obtenue à partir d'une composition de verre silico-sodocalcique qui comprend, exprimés en pourcentages pondéraux, de 0,75 à 1,4 % de fer total exprimé sous la forme de Fe203, de 0,25 à 0,32 % de fer ferreux sous la forme de FeO et qui présente, sous une épaisseur comprise entre environ 3 et 3,3 millimètres, un facteur de transmission lumineuse globale sous illuminant A (TLA) au moins égal à 70 %, un facteur de transmission énergétique globale (TE) inférieur à environ 46 % et un facteur de transmission de radiations ultraviolettes inférieur à environ 25 %.Les valeurs de transmission lumineuse et énergétique ont été déterminées ici dans le cadre de l'invention selon la méthode Parry Moon Mass 2 ; la transmission dans l'utraviolet a été déterminée selon la méthode définie par la norme ISO 9050. Ces verres sont élaborés à partir de matières premières courantes dans des fours classiques utilisés dans le cadre de la technique du verre flotté. La fusion et l'affinage de ces verres a lieu dans des fours à flammes munis, éventuellement, d'électrodes assurant le chauffage du verre dans la masse par passage d'un courant électrique entre lesdites électrodes. Le degré d'oxydoréduction de ces verres est contrôlé à l'aide d'agents oxydants, tel que le sulfate de sodium et d'agents réducteurs tel que du coke. La quantité de sulfate de sodium, introduite dans le mélange vitrifiable, considération prise des caractéristiques du four dans lequel ce mélange est fondu, est telle que la teneur en SO3 dans le verre est généralement comprise entre 0,10 et 0,35 %. La teneur en agents réducteurs associée au sulfate, considération prise également des caractéristiques du four d'élaboration du verre, est calculée de manière à ce que le degré d'oxydo-réduction dudit verre soit maintenu entre des limites précises. Ces limites sont définies par les valeurs extrêmes du rapport entre la quantité de fer ferreux exprimé sous la forme FeO et la quantité de fer total exprimé sous la forme Fe203. Ce rapport FeO/Fe203 varie ici de 22 à 34 % ; il est de préférence compris entre 25 et 30 %. Les verres utilisés dans la variante décrite ci-dessus sont des verres silico-sodo-calciques qui comprennent les constituants ci-après dans les teneurs définies par les limites suivantes exprimées en pourcentages pondéraux Si02 64 à 75 % Al203 0 à s B203 o à s CaO 2 à 15% MgO O à 5 % Na20 9 à 18% K20 0 à 5 % Fe203 0,75 à 1,4 % (fer total exprimé sous cette forme) FeO 0,25 à 0,32 % SO3 0,10 à 0,35 % Ces verres peuvent contenir en outre d'autres constituants considérés comme des impuretés et introduits par le biais des matières premières vitrifiables employées et/ou par le calcin de verres introduit dans le mélange vitrifiable et contenant en faible quantité des agents colorants autres que les oxydes de fer. Ces impuretés représentent moins de 0,1 % en poids du verre ce sont par exemple du titane, du cobalt, du nickel, du chrome, du sélénium ou du manganèse. Les verres selon l'invention contiennent, de préférence, de 0,8 à 1,3 % de fer total exprimé sous la forme de Fe203. Outre les caractéristiques de transmission mentionnées précédemment, les verres utilisés dans cette variante selon l'invention présentent une teinte tirant sur le vert. Leur longueur d'onde dominante sous illuminant C est généralement comprise entre 490 et 505 nanomètres. L'utilisation de ces verres est particulièrement intéressante dans la mesure où ils présentent une absorption notable des radiations infrarouges et ultraviolettes sous des épaisseurs relativement faibles. En variante, on peut encore utiliser en tant que feuille de verre teintée pour fabriquer le vitrage feuilleté selon l'invention, au moins une feuille de verre obtenue à partir d'une composition de verre silico-sodo-calcique qui comprend les constituants ci-après selon des teneurs exprimées en pourcentages pondéraux, définies par les limites suivantes Si02 69 à 75 % Al203 0 à 3 % CaO 2 à 10% MgO O à 2 % Na20 9 à 17% K20 0 à 8 % Fe203 (fer total) 0,2 à 1,5 Ces compositions étant susceptibles de contenir également du fluor, des oxydes de zinc, de zirconium, de cérium, de titane et moins de 4 % d'oxyde de baryum, la somme des pourcentages des oxydes alcalino-terreux demeurant égale ou inférieure à 10 %. Dans cette composition de verre que l'on appelle ici verre amagnésien , la silice est maintenue dans des limites relativement étroites pour les raisons suivantes * au-dessus d'environ 75 % la viscosité du verre et son aptitude à la dévitrification augmentent fortement ce qui rend beaucoup plus difficile sa fusion et sa coulée sur un bain d'étain, * au-dessous de 69 % la résistance hydrolytique du verre décroît très rapidement et la transmission dans le visible diminue également. Cette diminution de la résistance hydrolytique du verre peut être compensée, au moins en partie, par l'introduction de Al203, mais cet oxyde contribue à l'augmentation de sa viscosité et à une diminution de la transmission dans le visible ; il ne peut donc être utilisé qu'en quantité très limitée. Les oxydes alcalins Na20 et K20 permettent de faciliter la fusion du verre et d'ajuster sa viscosité aux températures élevées afin de la maintenir proche de celle d'un verre standard. K20 peut être utilisé jusqu'à environ 8 %. Au-delà de ce pourcentage, I'augmentation du coût de la composition devient un handicap économique. Par ailleurs, I'augmentation du pourcentage de K2O ne peut se faire, pour l'essentiel, qu'au détriment de Na20 ce qui peut contribuer à l'augmentation de la viscosité. Toutefois, dans des conditions déterminées, la présence de K20 permet d'aumenter l'absorption du verre dans l'infrarouge. Les oxydes alcalino-terreux jouent un rôle déterminant dans l'obtention des propriétés des verres utilisés ici dans cette variante. II a été en effet découvert que la limitation du pourcentage de MgO à 2 % et, de préférence, sa suppression dans les verres utilisés ici permettent d'augmenter leur capacité d'absorption dans l'infrarouge. La suppression de MgO, qui joue un rôle important sur la viscosité peut être compensée au moins en partie par l'augmentation de Na20. CaO doit être limité à 10 % ; au-delà, L'aptitude du verre à la dévitrification augmente trop rapidement. BaO peut être ajouté dans les compositions utilisées ici dans des teneurs inférieures à 4 %. En effet, BaO a une influence beaucoup plus faible que MgO et CaO sur la viscosité du verre. L'augmentation de BaO se fait essentiellement au détriment des oxydes alcalins, de MgO et surtout de CaO. Toute augmentation importante de BaO contribue donc à augmenter la viscosité du verre, notamment aux basses températures. De surcroît l'introduction d'un pourcentage élevé de BaO majore sensiblement le coût de la composition et a tendance a réduire la résistance hydrolytique du verre. A ces considérations, il faut ajouter que l'introduction d'un faible pourcentage de BaO dans un verre contenant peu et, de préférence, pas de MgO, permet d'augmenter encore l'absorption des radiations infrarouges. Pour obtenir les propriétés de transmission recherchées, il faut limiter la somme des pourcentages de MgO, CaO et BaO à une valeur égale ou inférieure à 10 %. Les verres utilisés ici selon l'invention contiennent également des oxydes de fer dont les teneurs sont globalement exprimées sous la forme Fe203 (fer total). Les verres utilisées ici peuvent également contenir jusqu'à 1 %, d'autres constituants apportés par les matières vitrifiables. Une première série de compositions de verre amagnésien préférées utilisées ici selon l'invention comprend les constituants ci-après dans les limites pondérales suivantes Si02 71 à 75 % Al203 0 à 3 % CaO 6 à 10 % Na2O 12 à 17 % Fe203 (fer total) 0,2 à 1,5 % Ces verres sont, de préférence dénués de MgO ; ils sont éventuellement dénués de K20. Par le terme dénués, il faut comprendre que ces verres peuvent éventuellement contenir une très faible quantité des oxydes concernés apportés par les impuretés d'une matière première vitrifiable ou du fait de l'introduction de calcin dans le mélange vitrifiable. Une autre série de compositions de verre amagnésien préférées utilisées ici selon l'invention comprend les constituants ci-après dans les limites pondérales suivantes SiO2 69 à 74 % Al203 0 à 3 % CaO 2 à 7 % Na2O 10 à 15% K20 2 à 7% Fe203 (fer total) 0,2 à 1,5 % Ces verres sont de préférence dénués de MgO. Lorsque les verres utilisés ici contiennent de l'oxyde de baryum, le pourcentage de cet oxyde est, de préférence, compris entre 0,5 et 3,5 % en poids. Les verres utilisés ici peuvent contenir également du fluor, de préférence entre 0,5 et 2 % en poids. Outre son action bien connue sur la fusion et la viscosité du verre, ce constituant a un effet spécifique sur l'absorption des radiations infrarouges, effet qui s'additionne à l'effet produit par la suppression de MgO et l'introduction de K20 et BaO. Cet effet se traduit par un léger déplacement du maximum de la bande d'absorption dans l'infrarouge, mais surtout par un redressement de pente de ladite bande à l'extrémité du domaine du visible proche de l'infrarouge. Les verres utilisés ici peuvent aussi contenir de l'oxyde de zinc. Cet oxyde permet de diminuer la viscosité du verre si nécessaire et contribue à augmenter la résistance hydrolytique du verre et à diminuer son aptitude à la dévitrification. C'est la raison pour laquelle ZnO est introduit de préférence dans les verres utilisés ici contenant un pourcentage élevé de silice et/ou ne contenant pas d'alumine. L'introduction de l'oxyde de zinc peut aussi éviter l'apparition d'une couleur ombre. Afin de ne pas majorer excessivement le coût de la composition, ZnO est introduit dans des proportions comprises entre 0,5 et 3 % en poids. Les verres utilisés peuvent également contenir de l'oxyde de zirconium. Cet oxyde permet de stabiliser le verre et d'améliorer la résistance chimique du verre, en particulier sa résistance hydrolytique. Cet oxyde est introduit, de préférence, dans les verres contenant peu ou pas d'alumine dans des teneurs qui peuvent atteindre 1,5 % en poids. Les verres utilisés peuvent également contenir de l'oxyde de cérium afin d'augmenter l'absorption des radiations UV. Les verres peuvent comprendre jusqu'à 1,5 % et, de préférence, de 0,3 à 0,8 % en poids de Ce203. Les verres utilisés peuvent aussi contenir de l'oxyde de titane TiO2 jusqu'à 1 % en poids. Cet oxyde permet d'absorber les radiations UV comme Ce203 qui est cependant plus cher. Les verres amagnésiens utilisés peuvent être élaborés dans des conditions qui permettent d'atteindre le degré d'oxydo-réduction désiré. Ainsi les verres peuvent être élaborés en utilisant les agents d'affinage connus, tels que les sulfates, leur rédox étant inférieur à 0,35 et généralement compris entre 0,2 et 0,3. Les verres utilisés les moins riches en fer peuvent être aussi élaborés dans des conditions décrites, par exemple, par le brevet EP-B-297 404 et présenter un rédox supérieur à 0,4 ou 0,5 ; le rédox des verres reste toutefois inférieur à 0,8. Par rédox, il faut comprendre la valeur du rapport FeO/Fe203, FeO représentant le fer réellement sous la forme d'oxyde ferreux, Fe203 étant la quantité de fer total calculée sous cette forme. Les facteurs de transmission lumineuse et énergétique globales des verres décrits ci-dessus dans cette variante sont tels que le rapport TLA/TE est généralement égal ou supérieur à 1,65 et même, pour la majorité d'entre eux, égal ou supérieur à 1,70, la facteur TLA étant supérieur à 70 %. Dans une autre variante, le vitrage feuilleté utilise en tant que feuille de verre, un verre teinté à faible transmission lumineuse dont la composition comprend les constituants ci-après dans des proportions pondérales définies par les limites suivantes - Si02 : 64 à 75 % - Au2O3: 0 à 5 % - B2O3 : O à 5 % - CaO : 5 à 15 % - MgO : 0à 5 % - Na2O : 10 à 18 % - K20 0 à 5 % - avec CaO + MgO compris entre 6 et 16 %, Na2O + K20 compris entre 10 et 20 % et, à titre d'agents colorants, de 1,4 à 4 % d'oxyde de fer exprimé sous forme de Fe203, et éventuellement de l'oxyde de cobalt et/ou de l'oxyde de chrome, et/ou du sélénium, la somme de ces autres agents colorants pouvant atteindre 2400 ppm, qui présente, pour une épaisseur de 3,85 millimètres, une transmission lumineuse globale TLA égale ou inférieure à environ 20 % et une transmission énergétique globale TE égale ou inférieure à environ 12 %. D'une manière plus précise, la teneur en oxyde de cobalt peut atteindre environ 500 ppm et celle en sélénium environ 50 ppm. Ces verres décrits notamment dans la publication EP-A- 0 452 207 sont élaborés dans des conditions telles que leur rédox, c'est-à-dire, le rapport de l'oxyde ferreux par rapport à la quantité totale de fer, les deux étant exprimés sous forme d'oxyde ferrique, demeure égal ou inférieur à environ 0,40. Au moins une de ces feuilles de verre peut être associée à une feuille intercalaire contenant au moins un agent absorbant les UV pour l'obtention du vitrage selon l'invention. Cette feuille intercalaire peut être incolore étant donnée la faible valeur du TLA du verre. Elle peut aussi être choisie colorée si l'on désire obtenir un vitrage très foncé. En variante, on peut encore utiliser en tant que feuille de verre teinté dans la masse, le verre décrit dans la publication EP-A- 0 536 049 qui comprend en tant qu'agents colorants de 0,45 à 2,5 % de Fe2O3 (fer total), 0,001 à 0,02 % de CoO, de O à 0,0025 % de Se et de O à 0,1 % de Cr203, ces verres ayant un facteur de transmission énergétique globale TE étant compris entre 10 et 48 % un facteur TLA compris entre 20 et 60 % pour une épaisseur de 3,85 millimètres, le rapport TLA/TE étant supérieur à 1. Le vitrage feuilleté selon l'invention offre une impression de confort accrue grâce à un rapport optimisé entre la lumière incidente et l'apport de chaleur. Dans l'application en tant que toit ou pavillon d'automobile, le vitrage selon l'invention présente avantageusement un facteur TLA compris entre 5 % et 25 %. Dans une forme de réalisation préférée du vitrage dans cette application, notamment au regard du confort procuré, on sélectionne les feuilles de verre et la où les couches intercalaires constitutives, de manière à obtenir un TLA inférieur à 20 %, un rapport TLA/TE supérieur à 1,2 pour une épaisseur totale comprise entre 3 et 8 mm. Utilisé dans cette application en tant que toit ou pavillon d'automobile et ce même avec une grande surface vitrée, il montre en termes de transfert d'énergie thermique des caractéristiques très proche d'un toit ou pavillon traditionnel en tôle revêtue. En particulier, lorqu'un véhicule équipé du toit en verre selon l'invention est placé dans des conditions d'ensoleillement naturel, il présente une courbe de température d'habitacle quasi identique à la courbe obtenue pour l'habitacle d'un véhicule non équipé du vitrage selon l'invention placé dans les mêmes conditions d'ensoleillement. Une autre caractéristique du vitrage selon l'invention est un facteur de réflexion inférieur à 6 %. Un faible facteur de réflexion procure un plus grand confort de conduite surtout la nuit. Dans l'application en tant que vitrage latéral ou lunette arrière de véhicule automobile, le vitrage selon l'invention présente avantageusement un facteur TLA compris entre 20 % et 55 % pour une épaisseur comprise entre 2,5 et 5 mm. Selon une forme de réalisation du vitrage selon l'invention, celui-ci présente la structure d'un vitrage asymétrique comprenant une seule feuille de verre et une feuille de matière plastique. Des vitrages asymétriques sont décrits par exemple dans les publications de brevet FR-A-2 398 606, EP-A132 198, JP-A-86 177 241, JP-A-86 281 118. Des vitrages asymétriques convenables entrant dans le cadre de l'invention sont formés à partir d'une feuille de verre possédant un rapport TLA/TE supérieur à 1, comme décrit précédemment et d'une feuille de matière plastique contenant au moins un agent absorbant les UV, cette feuille pouvant être à base d'au moins une couche de polyuréthane, ces éléments étant sélectionnés pour atteindre les caractéristiques désirées en termes de facteurs TLA, TE, TUV. D'autres avantages et caractéristiques apparaitront dans la description suivante d'exemples de vitrages selon l'invention. EXEMPLE 1 On fabrique un vitrage pour toit pour véhicule à moteur, d'environ 1 m2 de surface, à partir de deux feuilles de verre de 3,15 mm d'épaisseur en un verre silico-sodo-calcique teinté contenant des oxydes colorants, à raison de exprimés en poids par rapport à la composition verrière totale : 0,75 à 90 % de Fe203, 0,15 à 0,22 % de FeO, avec FeO/Fe2O3 total = 0,30 environ, avec une faible proportion de CoO, inférieure à 1 7 ppm. Ce verre présente en 3,85 mm d'épaisseur un TLA de l'ordre de 72 % et un TE de l'ordre de 44 %, ce qui conduit à un rapport TLA/TE de l'ordre de 1,6. Les deux feuilles de verre sont assemblées à l'aide d'une feuille de PVB teintée, de 1,14 mm d'épaisseur. Une feuille convenable est par exemple une feuille de PVB commercialisée sous l'appellation SAFLEX SR 654 400. Cette feuille contient des agents absorbants les UV et elle présente un TL de 40 %, un TE de 48 % et un TUV de 0 % sous une épaisseur de 0,38 mm. Le vitrage finalement obtenu présente les caractéristiques suivantes TLA de 7 %, TE de 6 %, TUV de 0 %. EXEMPLE 2 On fabrique un vitrage pour toit pour véhicule à moteur, d'environ 1 m2 de surface, à partir de deux feuilles de verre de 3 mm d'épaisseur en un verre silico-sodo-calcique fortement teinté contenant en tant qu'agent colorant de 1,5 à 2,5 % d'oxyde de fer exprimé sous forme de Fe203 et de 180 à 300 ppm d'oxyde de cobalt. Les caractéristiques du verre pour une épaisseur de 3,85 mm sont un TLA de 10 % environ et un TE de 5 % environ. Les deux feuilles de verre sont assemblées à l'aide d'une feuille de PVB incolore de 0,76 mm d'épaisseur, contenant des agents absorbants les UV, son TUV étant de O %. Le vitrage finalement obtenu présente les caractéristiques suivantes : TLA de 4 %, TE de 2 %, TUV de O %. EXEMPLE 3 On fabrique un vitrage pour toit de véhicule à partir de deux feuilles de verre de 2,1 mm d'épaisseur comme décrit dans l'exemple 2 et d'une feuille intercalaire de 0,76 mm d' épaisseur en PVB coloré présentant un TL de 40 %, un TE de 48 % et un TUV de O % sous une épaisseur de 0,38 mm. Le vitrage finalement obtenu présente un TL de 5 %, un TE de 2 % et un TUV de O %. EXEMPLE 4 On fabrique un vitrage pour latéral arrière de véhicule à moteur par assemblage de deux feuilles de verre de composition comme décrit dans l'exemple 1, de 2 mm d'épaisseur et d'une feuille intercalaire de 0,38 mm d'épaisseur en PVB coloré comme décrit dans l'exemple 1. On obtient finalement un vitrage feuilleté dont les caractéristiques sont les suivantes TLA de 31 %, TE de 25 %, TUV de O %. On doit noter que l'addition d'une feuille de PVB ne fait pas perdre comme on pouvait le craindre la fonctionnalité antisolaire des feuilles de verre, c'est-à-dire le bon rapport TLA/TE, qui reste supérieur à 1 et avantageusement supérieur à 1,2. En choisissant la ou les feuilles de verre ayant une fonctionnalité antisolaire adaptée et la ou les feuilles de matière plastique colorée(s), ainsi que leur nombre, on peut obtenir en outre une large palette de couleurs et de nuances pour le vitrage tout en conservant un produit ayant de bonnes propriétés antisolaire. On peut aussi de cette façon obtenir un dégradé dans une même couleur de base, et dans le cadre de l'équipement d'un véhicule automobile par exemple, prévoir en partant des vitrages latéraux jusqu'à la lunette arrière des vitrages allant du plus clair au plus foncé. REVENDICATIONS 1. Vitrage à faible transmission énergétique pour véhicule de transport, caractérisé en ce qu'il présente une structure feuilletée comprenant au moins une feuille de verre teinté dans sa masse, ayant une fonctionnalité anti-solaire, et au moins une feuille de matière plastique contenant un agent absorbant les UV, au moins une feuille de verre et au moins une feuille de matière plastique étant sélectionnées pour obtenir un facteur de transmission lumineuse TLA inférieur à 60 %, un facteur de transmission énergétique TE tel que le rapport TLA/TE soit supérieur à 1 et un facteur de transmission TUV inférieur à 0,5 %, I'épaisseur totale du vitrage étant comprise entre 2,5 et 8 mm. 2. Vitrage selon la revendication 1, caractérisé en ce que le verre teinté est un verre silico-sodo-calcique contenant en tant que colorant des oxydes de fer dans des proportions de 0,55 à 0,95 % en poids de Fe203 et de 0,11 à 0,22 % en poids de FeO tel que le rapport FeO/Fe203 total soit de l'ordre de 0,19 à 0,35, et en ce que au moins une feuille de matière plastique est une feuille teintée. 3. Vitrage selon la revendication 1, caractérisé en ce que le verre teinté est un verre silico-sodo-calcique, qui comprend, exprimé en pourcentages pondéraux de 0,75 à 1,4 % de fer total exprimé sous la forme de Fe2O3, de 0,25 à 0,32 % de fer ferreux, sous la forme de FeO et qui présente, sous une épaisseur comprise entre environ 3 et 3,3 millimètres, un facteur de transmission globale sous illuminant A au moins égal à 70 %, un facteur de transmission énergétique globale inférieure à environ 46 % et un facteur de transmission des radiations ultraviolettes inférieur à environ 25 %. 4. Vitrage selon la revendication 3, caractérisé en ce que le verre comprend les constituants ci-après dans les teneurs définies par les limites suivantes exprimées en pourcentages pondéraux Si02 64 à 75 % Al203 0 à 5 % B203 O à 5 % CaO 2 à 15% MgO 0 à 5 % Na2O 9 à 18% K2O o à s Fe203 0,75 à 1,4 % (fer total exprimé sous cette forme) FeO 0,25 à 0,32 % S03 0,10 à 0,35 % et, éventuellement, moins de 0,1 % d'impuretés. 5. Vitrage selon la revendication 1, caractérisé en ce que le verre teinté est un verre silico-sodo-calcique comprenant les constituants ci-après selon des teneurs, exprimées en pourcentages pondéraux, définies par les limites suivantes SiO2 69 à 75 % Al203 0 à 3 % CaO 2 à 10% MgO O à 2 % Na20 9 à 17 % K20 0 à 8 % Fe2O3 0,2 à 1,5 % Ces compositions étant susceptibles de contenir également du fluor, des oxydes de zinc, de zirconium, de cérium, de titane et moins de 4 % d'oxyde de baryum, la somme des pourcentages des oxydes alcalino-terreux demeurant égale ou inférieure à 10 %. 6. Vitrage selon la revendication 1, caractérisé en ce que le verre teinté est un verre silico-sodo-calcique contenant en tant qu'agent colorant de 1,4 à 4 % d'oxyde de fer et tel que le facteur TLA est égal ou inférieur à 20 % environ et le TE égal ou inférieur à environ 1 2 % et en ce que la feuille de matière plastique est une feuille de PVB incolore ou teintée. 7. Vitrage selon la revendication 1, caractérisé en ce que le verre teinté est un verre silico-sodo-calcique qui comprend en tant qu'agents colorants de 0,45 à 2,5 % de Fe2O3, 0,001 à 0,02 % de CoO, de O à 0,0025 % de Se et de O à 0,1 % de Cr203, ces verres ayant un facteur de transmission énergétique globale TE compris entre 10 et 48 % et un facteur TLA compris entre 20 et 60 % pour une épaisseur de 3,85 mm, le rapport TLA/TE étant supérieur à 1. 8. Vitrage selon une des revendications 1 à 7, caractérisé en ce que son facteur de réflexion est inférieur à 6 %. 9. Vitrage selon une des revendications 1 à 8, caractérisé en ce qu'il comprend deux feuilles de verre et au moins une couche intercalaire. 10. Vitrage selon la revendication 9, caractérisé en ce que sa teinte et son facteur de transmission TLA peuvent être modifiés par une modification d'au moins une couche intercalaire. 11. Vitrage selon une des revendications 1 à 10, caractérisé en ce qu'il comprend une seule feuille de verre et une feuille de matière plastique comprenant au moins deux couches. 1 2. Vitrage selon une des revendications 1 à 11, caractérisé en ce qu'il présente des propriétés anti-éjection. 1 3. Vitrage selon une des revendications 1 à 12, caractérisé en ce qu'il présente des propriétés anti-effraction. 1 4. Utilisation du vitrage selon une des revendications 1 à 13, en tant que toit ou pavillon d'un véhicule automobile, le facteur TLA étant compris entre 5 et 25 %, le rapport TLA/TE étant de préférence supérieur à 1,2. 1 5. Utilisation du vitrage selon une des revendications 1 à 13, en tant que vitrage latéral arrière ou lunette arrière d'un véhicule automobile, le facteur TLA étant compris entre 20 et 55 %, le rapport TLA/TE étant de préférence supérieur à 1,2.